СПОСОБ ИЗГОТОВЛЕНИЯ ИЗДЕЛИЯ ИЗ НЕРЖАВЕЮЩИЙ СТАЛИ

1. Способ изготовления проволочного изделия из двухфазной нержавеющей стали, заготовкой для которого является тонкий пруток, содержащий этапы, на которых: придают шероховатость поверхности тонкого прутка; наносят несущее покрытие на тонкий пруток; зачищают тонкий пруток, используя зачистной штамп, содержащий цементированный твердый сплав; придают шероховатость поверхности тонкого прутка; наносят несущее покрытие на поверхность тонкого прутка; и осуществляют волочение до окончательного размера проволоки, отличающийся тем, что
на этапе зачистки используемый зачистной штамп имеет угол η передней поверхности 10-30°, главный передний угол γ 10-25°, задний угол α 3-10°, ширину w передней поверхности 0,1-0,5 мм и радиус режущей кромки 0,02-0,08 мм.
2. Способ по п.1, при котором угол η передней поверхности составляет 15-20°.
3. Способ по п.1, при котором главный передний угол γ составляет 10-20°.
4. Способ по п.2, при котором главный передний угол γ составляет 10-20°.
5. Способ по п.1, при котором задний угол α составляет 5-7°.
6. Способ по п.2, при котором задний угол α составляет 5-7°.
7. Способ по п.3, при котором задний угол α составляет 5-7°.
8. Способ по п.4, при котором задний угол α составляет 5-7°.
9. Способ по любому из пп.1-8, при котором тонкий пруток имеет следующий состав (в процентах по весу):
0≤С≤0,5
0,1≤Si≤2,0
0,1≤Mn≤7,0
0,1≤Ni≤8,0
18≤Cr≤35
0≤Cu≤3,0
0,10≤N≤0,6
0≤Мо≤6,0
0≤W≤1,0
0≤V<1,0
0≤Ti≤1,0
0≤Al≤1,0
0≤Nb≤1,0
0≤Со≤1,5
остальное - Fe и обычно присутствующие примеси, при этом содержание феррита предпочтительно составляет 35-55%, а содержание аустенита предпочтительно составляет 45-65%.
10. Способ по любому из пп.1-8, при котором тонкий пруток имеет состав по стандарту UNS S31803.
11. Способ по любому из пп.1-8, при котором тонкий пруток имеет состав по стандарту UNS S32205.